(57)【要約】      （修正有）【課題】作業性、密着安定性および被着体の劣化防止に優れたコンクリート構造物の劣化診断ツールを提供する。【解決手段】本発明のコンクリート構造物のおかれた環境に曝露される主面１２と、コンクリート構造物またはその近傍に存在する構造体に対する貼り付け面となる裏面１４とを有する、板状のモルタルパネル１０で構成されるコンクリート構造物の劣化診断ツール１００であって、モルタルパネル１０の裏面１４に密着層２０を備え、その裏面１４の面積をＳ（ｃｍ２）モルタルパネル１０の質量をＷ（ｇ）、密着層２０の２３℃における剪断密着力をＦ１（Ｎ／ｃｍ２）としたとき、Ｆ１／（Ｗ／Ｓ）が、４．０以上１．０×１０３以下を満たすものである。【選択図】図１
2020159828.tif 000002
【特許請求の範囲】
【請求項１】
コンクリート構造物のおかれた環境に曝露される主面と、前記コンクリート構造物またはその近傍に存在する構造体に対する貼り付け面となる裏面とを有する、板状のモルタルパネルで構成されるコンクリート構造物の劣化診断ツールであって、
前記モルタルパネルの前記裏面に密着層を備え、
前記裏面の面積をＳ（ｃｍ２）
前記モルタルパネルの質量をＷ（ｇ）
下記の手順に従って測定される、前記密着層の２３℃における剪断密着力をＦ１（Ｎ／ｃｍ２）としたとき、
Ｆ１／（Ｗ／Ｓ）が、４．０以上１．０×１０３以下である、
コンクリート構造物の劣化診断ツール。
（手順）
ＳＵＳ３０４、ＢＡ仕上げの２枚のステンレス板を準備し、前記密着層を２枚のステンレス板の間に配置した後、質量２ｋｇの圧着ローラーを用いて、１往復ローラー圧着する。室温２４時間養生した後、２３℃雰囲気下、引張速度３００ｍｍ／分の条件で、前記密着層の剪断密着力（Ｆ１）を測定する。
【請求項２】
請求項１に記載のコンクリート構造物の劣化診断ツールであって、
下記の手順に従って測定される、前記密着層の５０℃における剪断密着力をＦ２（Ｎ／ｃｍ２）
としたとき、
Ｆ２／（Ｗ／Ｓ）が、３．０以上５．０×１０２以下である、
コンクリート構造物の劣化診断ツール。
（手順）
ＳＵＳ３０４、ＢＡ仕上げの２枚のステンレス板を準備し、前記密着層を２枚のステンレス板の間に配置した後、質量２ｋｇの圧着ローラーを用いて、１往復ローラー圧着する。室温２４時間養生した後、５０℃雰囲気下、引張速度３００ｍｍ／分の条件で、前記密着層の剪断密着力（Ｆ２）を測定する。
【請求項３】
請求項１または２に記載のコンクリート構造物の劣化診断ツールであって、
前記モルタルパネルの前記裏面に対して垂直な方向から見たときに、前記裏面の周縁領域の少なくとも一部に、前記密着層が貼り付けされていない部分がある、
コンクリート構造物の劣化診断ツール。
【請求項４】
請求項１〜３のいずれか一項に記載のコンクリート構造物の劣化診断ツールであって、
前記モルタルパネルの前記裏面に対して垂直な方向から見たときに、前記裏面を被覆する前記密着層の被覆面積は、前記裏面の全面積に対して、８５％以上９５％以下である、
コンクリート構造物の劣化診断ツール。
【請求項５】
請求項１〜４のいずれか一項に記載のコンクリート構造物の劣化診断ツールであって、
前記密着層の厚みは、０．３ｍｍ以上３．０ｍｍ以下である、
コンクリート構造物の劣化診断ツール。
【請求項６】
請求項１〜５のいずれか一項に記載のコンクリート構造物の劣化診断ツールであって、
前記密着層は、粘着剤からなる粘着層を備える、
コンクリート構造物の劣化診断ツール。
【請求項７】
請求項１〜６のいずれか一項に記載のコンクリート構造物の劣化診断ツールであって、
前記モルタルパネル前記裏面と密着した主面とは反対側の、前記密着層の裏面に剥離可能な剥離層を備える、
コンクリート構造物の劣化診断ツール。
【請求項８】
請求項１〜７のいずれか一項に記載のコンクリート構造物の劣化診断ツールであって、
ＪＩＳ  Ａ  １１０８に準拠して測定される、前記モルタルパネルの圧縮強度は、１５Ｎ／ｍｍ２以上３０Ｎ／ｍｍ２以下である、
コンクリート構造物の劣化診断ツール。
【請求項９】
請求項１〜８のいずれか一項に記載のコンクリート構造物の劣化診断ツールであって、
前記モルタルパネルの厚みは、３ｍｍ以上２０ｍｍ以下である、
コンクリート構造物の劣化診断ツール。
【請求項１０】
請求項１〜９のいずれか一項に記載のコンクリート構造物の劣化診断ツールであって、
前記モルタルパネルの側面に、塩化物イオンまたは二酸化炭素を遮蔽する遮蔽層が設けられている、
コンクリート構造物の劣化診断ツール。
【請求項１１】
請求項１〜１０のいずれか一項に記載のコンクリート構造物の劣化診断ツールであって、
前記モルタルパネルは、セメントおよび細骨材を含むモルタル組成物の硬化体で構成される、
コンクリート構造物の劣化診断ツール。
【発明の詳細な説明】
【技術分野】
【０００１】
本発明は、コンクリート構造物の劣化診断ツールに関する。
【背景技術】
【０００２】
これまでコンクリート構造物の劣化診断技術について様々な開発がなされてきた。
この種の技術として、例えば、特許文献１に記載の技術が一般的に知られている。特許文献１には、コンクリート構造物からコンクリートをコアリングして分析する破壊型検査方法が記載されている。
【０００３】
しかしながら、コアリング作業によってコンクリート構造物を部分的に破壊する必要がある。また、より簡便な手法が要求されている。
現在、非壊型検査方法の開発が進められている。例えば、特許文献２には、モルタルパンルをコンクリート構造物に液状のエポキシ系接着剤で取り付けて、それを一定期間後に剥ぎ取って回収し、塩分量を測定することにより、コンクリート構造物が設置されている箇所の塩分量を評価する方法が提案されている。
【先行技術文献】
【特許文献】
【０００４】
【特許文献１】特開２０１０−２３０３８３号公報
【特許文献２】特開２０１４−１０５１３６号公報
【発明の概要】
【発明が解決しようとする課題】
【０００５】
しかしながら、本発明者が検討した結果、上記特許文献２に記載のモルタルパネルにおいて、作業性、密着安定性および被着体の劣化防止の点で改善の余地があることが判明した。
【課題を解決するための手段】
【０００６】
本発明者による検討の結果、劣化診断ツールとして、裏面に密着層を設けたモルタルパネルを用いることで、設置現場での接着剤ペーストの塗布作業が不要となり、コンクリート構造物への設置作業や設置したモルタルパネルの回収作業が容易となることが判明した。
【０００７】
しかしながら、密着層の密着力を過度に高くしてしまうと、回収時において、モルタルパネル自身破損やコンクリート構造物の表面の劣化が生じる恐れがあることが分かった。
このような事情を踏まえて検討を進めた結果、モルタルパネルの単位面積Ｓ当たりの質量Ｗと密着層の剪断密着力Ｆとを指標とすることで、コンクリート構造物への密着安定性とともに被着体の劣化具合について安定的に評価できることが判明した。このような知見に基づきさらに鋭意研究したところ、Ｆ／（Ｗ／Ｓ）を指標として採用し、この数値範囲を適切に制御することによって、密着安定性および被着体の劣化防止が改善されることを見出し、本発明を完成するに至った。
【０００８】
本発明によれば、
コンクリート構造物のおかれた環境に曝露される主面と、前記コンクリート構造物またはその近傍に存在する構造体に対する貼り付け面となる裏面とを有する、板状のモルタルパネルで構成されるコンクリート構造物の劣化診断ツールであって、
前記モルタルパネルの前記裏面に密着層を備え、
前記裏面の面積をＳ（ｃｍ２）
前記モルタルパネルの質量をＷ（ｇ）
下記の手順に従って測定される、前記密着層の２３℃における剪断密着力をＦ１（Ｎ／ｃｍ２）としたとき、
Ｆ１／（Ｗ／Ｓ）が、４．０以上１．０×１０３以下である、
コンクリート構造物の劣化診断ツールが提供される。
（手順）
ＳＵＳ３０４、ＢＡ仕上げの２枚のステンレス板を準備し、前記密着層を２枚のステンレス板の間に配置した後、質量２ｋｇの圧着ローラーを用いて、１往復ローラー圧着する。室温２４時間養生した後、２３℃雰囲気下、引張速度３００ｍｍ／分の条件で、前記密着層の剪断密着力（Ｆ１）を測定する。
【発明の効果】
【０００９】
本発明によれば、作業性、密着安定性および被着体の劣化防止に優れたコンクリート構造物の劣化診断ツールが提供される。
【図面の簡単な説明】
【００１０】
【図１】（ａ）は、本実施形態の劣化診断ツールの一例を模式的に示す斜視図、（ｂ）は、図１（ａ）のＡ−Ａ矢視の断面図である。
【図２】劣化診断ツールを用いたコンクリート構造物の劣化診断方法について説明するための図である。
【図３】（ａ）は、本実施形態の劣化診断ツールの変形例を模式的に表す側面図、（ｂ）は、（ａ）の裏面側の上面図である。
【図４】モルタルパネルの製造に用いる型枠の一例を模式的に示す斜視図である。
【図５】劣化診断ツールを包装袋に収容してなるパッケージの一例を示す模式図である。
【発明を実施するための形態】
【００１１】
以下、本発明の実施の形態について、図面を用いて説明する。尚、すべての図面において、同様な構成要素には同様の符号を付し、適宜説明を省略する。また、図は概略図であり、実際の寸法比率とは一致していない。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００１２】
本実施形態のコンクリート構造物の劣化診断ツールの概要を説明する。
【００１３】
図１（ａ）は、劣化診断ツールの一例を模式的に示す斜視図、図１（ｂ）は、図１（ａ）のＡ−Ａ矢視の断面図である。
【００１４】
図１の劣化診断ツール１００は、板状のモルタルパネル１０と、モルタルパネル１０の裏面１４に設けられた密着層２０とを備える。
【００１５】
モルタルパネル１０は、コンクリート構造物のおかれた環境に曝露される主面１２と、コンクリート構造物またはその近傍に存在する構造体に対する貼り付け面となる裏面１４とを有する。
【００１６】
密着層２０は、その両面が接着可能な接着面で構成され、モルタルパネル１０の裏面１４に接着する主面２２と、構造物に接着可能な裏面２４とを有する。
【００１７】
本実施形態の劣化診断ツール１００を用いることにより、コンクリート構造物への密着安定性を向上させ、被着体の劣化を抑制できるため、コンクリート構造物の劣化診断を安定的に行うことができる。また、劣化診断時に、劣化診断ツール１００の取り付け作業や回収作業が容易となる。
【００１８】
図２は、劣化診断ツールを用いたコンクリート構造物の劣化診断方法について説明するための図である。
【００１９】
劣化診断方法の概要は、例えば、図２のコンクリート構造物２００や構造体２１０の表面に、劣化診断ツール１００を貼付固定し、一定の測定期間の後、回収し、分析するものである。
【００２０】
劣化診断は、例えば、道路、鉄道、橋梁、土木構造物、建築物、港湾設備、プラント、および電力施設等の長期間維持管理されるコンクリート構造物を対象とする。海岸付近、湾岸付近、海洋中等の塩害環境に曝露されるコンクリート構造体の劣化度合いについて評価できる。
【００２１】
劣化診断ツール１００が設置場所は、コンクリート構造物２００の表面や、コンクリート構造物２００の近傍に存在する構造体２１０（例えば、土研式飛散塩分捕集器等）の表面としてもよい。設置面には、曲面や段差、凹凸部分がなく、平坦面がよい。設置面において、劣化診断ツール１００を取り付ける前に、水分や汚れを洗浄により除去してもよい。
【００２２】
具体的な設置場所について、コンクリート構造物２００が橋である場合について説明すると、コンクリート構造物２００として、橋梁の桁２０２、橋脚床板２０４、橋脚壁面２０６等が挙げられる。コンクリート構造物２００の近傍に存在する構造体２１０の壁面に劣化診断ツール１００を設置してもよい。あるいは、コンクリート構造物２００中のいずれかの部位について、海側と山側とのそれぞれに設置してもよい。調査対象における設置数は、特に限定されないが、複数（例えば、３個以上）としてもよい。
【００２３】
固定期間は、例えば、１ヶ月程度としてもよいが、数ヶ月〜１年程度としてもよい。
【００２４】
分析において、環境曝露後における劣化診断ツール１００の塩化物イオン量および／または中性化深さを測定し、設置したコンクリート構造物２００の劣化度合いについて、精度良く推定できる。
【００２５】
＜劣化診断ツール１００＞
劣化診断ツール１００を構成するモルタルパネル１０は、板状であれば形状を特に限定せずに使用できるが、裏面１４の垂直方向から見たときの形状が、略正方形状または略長方形状としてもよい。ロット間の製造バラツキを抑制できる。
【００２６】
モルタルパネル１０の厚みは、例えば、３ｍｍ〜２０ｍｍ、好ましくは４ｍｍ〜１５ｍｍ、より好ましくは５ｍｍ〜１０ｍｍである。上記下限値以上とすることで、長い測定期間にも使用可能となる。一方、上記上限値以下とすることで、狭い場所にも設置することができるため、実環境に近い状態での評価が可能となる。
【００２７】
本明細書中、「〜」は、特に明示しない限り、上限値と下限値を含むことを表す。
【００２８】
モルタルパネル１０の主面１２および裏面１４の面積は、例えば、５ｃｍ２〜１００ｃｍ２、好ましくは１０ｃｍ２〜５０ｃｍ２としてもよい。上記下限値以上とすることで、分析精度が向上する。また、製造安定性も高くできる。一方、上記上限値以下とすることで、取扱性が良好となる。
【００２９】
モルタルパネル１０の圧縮強度は、例えば、１５Ｎ／ｍｍ２〜３０Ｎ／ｍｍ２、好ましくは１６Ｎ／ｍｍ２〜２８Ｎ／ｍｍ２、より好ましくは１７Ｎ／ｍｍ２〜２５Ｎ／ｍｍ２である。上記下限値以上とすることで、回収時におけるモルタルパネル１０の破損を抑制できる。一方、上記上限値以下とすることで、塩化物イオン量の測定などの分析時に、モルタルパネル１０を微粉砕しやすくなり、測定サンプルの準備が容易となる。
モルタルパネル１０の圧縮強度は、ＪＩＳ  Ａ  １１０８に準拠して測定される。
【００３０】
モルタルパネル１０にける塩化物イオンの見掛けの拡散係数は、例えば、１０ｃｍ２／年以上５０ｃｍ２／年以下、好ましくは２０ｃｍ２／年以上４５ｃｍ２／年以下である。これにより、コンクリート構造物の状態を安定的に評価できる。
モルタルパネル１０にける塩化物イオンの見掛けの拡散係数は、ＪＳＣＥ−Ｇ  ５７２−２０１８に準拠して測定される。
【００３１】
モルタルパネル１０の裏面１４に設置される密着層２０は、シート状であればよく、その両面が接着可能な接着面を有する両面テープで構成されてもよい。
【００３２】
密着層２０は、粘着剤からなる粘着層を備えてもよい。粘着層は、少なくとも主面２２および裏面２４のそれぞれに設けられていればよく、単層または複数層で構成されてもよい。密着層２０は、複数層の粘着層の間に不織布やアクリルフォームなどの基材を有してもよい。
【００３３】
粘着剤は、公知の粘着材料が用いられるが、例えば、アクリル系粘着剤、シリコーン系粘着剤、エポキシ系粘着剤などが用いられる。この中でも、コンクリート構造物への接着性や耐久性の観点から、アクリル系粘着剤が用いられる。
【００３４】
密着層２０は、裏面１４に対して垂直な方向から見たとき、１個のモルタルパネル１０の面内方向において、単体で構成されてもよいが、複数枚で構成されていてもよい。
【００３５】
密着層２０の形状は、裏面１４に対して垂直な方向から見たとき、モルタルパネル１０の外形に沿った形状でもよく、例えば、略正方形状または略長方形状でもよい。
【００３６】
密着層２０の厚みは、例えば、０．３ｍｍ〜３．０ｍｍ、好ましくは０．４ｍｍ〜２．５ｍｍ、より好ましくは０．５ｍｍ〜２．０ｍｍである。上記下限値以上とすることで、長い測定期間にも使用可能となる。一方、上記上限値以下とすることで、狭い場所にも設置することができるため、実環境に近い状態での評価が可能となる。
【００３７】
密着層２０は、モルタルパネル１０の裏面１４の全体を被覆してもよい、部分的に被覆してもよい。すなわち、モルタルパネル１０の裏面１４に対して垂直な方向から見たときに、裏面１４の周縁領域の少なくとも一部に、密着層２０が貼り付けされていない部分が形成されていてもよい。さらには、裏面１４の周縁領域の全周囲に密着層２０が形成されない領域があってもよい。
これにより、コンクリート構造物２００に密着層２０を介してモルタルパネル１０を貼り付けたときに、コンクリート構造物２００とモルタルパネル１０との間に間隙が形成されるため、モルタルパネル１０の引き剥がしが容易となる。よって、劣化診断ツール１００の作業性を高めることができる。
【００３８】
モルタルパネル１０の裏面１４に対して垂直な方向から見たときに、裏面１４を被覆する密着層２０の被覆面積は、裏面１４の全面積に対して、例えば、８５％〜９５％、好ましくは８７％〜９３％である。上記下限値以上とすることで、長い測定期間にも使用可能となる。一方、上記上限値以下とすることで、測定期間経過後、モルタルパネル１０の取り外し作業が容易となる。
【００３９】
図３は、劣化診断ツール１００の変形例の模式図であり、（ａ）は、劣化診断ツール１００の側面図、（ｂ）は、裏面側の上面図である。
【００４０】
劣化診断ツール１００は、密着層２０の裏面２４に剥離可能な剥離層５０を備えてもよい。
裏面２４側の密着層２０（両面テープ）から剥離層５０（カバーフィルム）を剥がすことで、劣化診断ツール１００の設置が可能な状態となる。よって、劣化診断ツール１００の作業性を高められる。
なお、密着層２０の裏面２４とは、モルタルパネル１０裏面と密着した主面２２とは反対側に位置する面である。また、剥離層５０により密着層２０の接着面を保護することにより、使用の前にかかる接着面（裏面２４）が汚染されることを抑制できる。
【００４１】
剥離層５０は、公知の材料で構成されるが、例えば、シリコーン処理平面紙（剥離紙）、ポリエステル等で構成されてもよい。
【００４２】
また、劣化診断ツール１００において、曝露面である劣化診断ツール１００の主面１２が露出されていればよく、その他の面、例えば、劣化診断ツール１００の側面１６に遮蔽層３０が設けられてもよい。
例えば、略正方形状または直方形状を有するモルタルパネル１０の４つの側面１６のすべてに、遮蔽層３０が被覆されてもよい。
【００４３】
遮蔽層３０は、塩化物イオンまたは二酸化炭素を遮蔽するものであればよく、金属層に粘着材層が積層した金属シールテープ、例えばアルミテープを用いてもよい。側面１６の全体がアルミテープで被覆されていてよい。これにより、環境曝露面を１面（主面１２）とすることで、安定的な評価が可能な劣化診断ツール１００を実現できる。
【００４４】
遮蔽層３０には、図３（ａ）に示すように、ラベル４０が形成されていてもよい。ラベル４０は、印刷や筆記されたものでもよいが、刻印であってもよい。刻印のラベル４０は、長期の測定期間後も認識性に優れる。例えば、アルミテープに刻印を施したものを遮蔽層３０に使用できる。
【００４５】
ラベル４０は、ロット番号、製造年月日などの各種情報を示すものとしてもよい。あるいは、設置前の初期のモルタルパネル１０の質量などの初期情報を含んでもよい。これにより、トレーサビリティ性に優れた劣化診断ツール１００となる。
【００４６】
モルタルパネル１０は、セメントおよび細骨材を含むモルタル組成物の硬化体で構成されてもよい。
【００４７】
以下、モルタル組成物の原料や添加剤について説明する。
本実施形態に係るモルタル組成物は、原料として、セメント、細骨材、および水を含むものである。
【００４８】
セメントとして、公知の普通セメント、高炉セメントなどを使用できる。
【００４９】
細骨材として、ケイ石系細骨材（硅砂、セメント強さ用標準砂等）、アルミナ質細骨材等を使用できる。ケイ石系骨材やアルミナ質系骨材はセメントや塩化物イオンとほとんど反応しない。このため、モルタルパネルを用いた劣化診断安定性を向上できる。
【００５０】
細骨材には、石灰石系骨材を含まない構成としてもよい。石灰石系骨材を用いると、カルシウムアルミネートモノカーボネート水和物やカルシウムアルミネートヘミカーボネート水和物が生成し、モルタルパネルを用いた劣化診断安定性が低下する恐れがある。
【００５１】
水は、特に限定されないが、水道水、工業用水などを使用してもよい。
【００５２】
水／セメント比（Ｗ／Ｃ比）は、適度に調整すればよいが、例えば、３０％〜７０％としてもよい。上記下限値以上とすることで、モルタルパネルの緻密さが適度になり、上記上限値以下とすることで、過度なポーラス化を抑制できる。
【００５３】
セメントと細骨材との比率は、例えば、質量比で、１：０．５〜１：４としてもよい。細骨材の比率を０．５以上とすることで、均一なモルタルパネルの製造が可能となる。また、モルタルパネルの緻密さを適度に調整できる。一方、細骨材の比率を４以下とすることで、均一なモルタルパネルの製造が可能となり、モルタルパネルを用いた劣化診断安定性を向上できる。
【００５４】
モルタル組成物は、必要に応じて、減水剤、増粘材、消泡剤などの添加剤を含んでもよい。これらを単独で用いても２種以上を組み合わせて用いてもよい。また、本発明の目的を阻害しない範囲であれば、分散剤、硬化促進剤、遅延剤等の他の添加剤を含んでもよい。
【００５５】
減水剤は、特に限定されないが、ポリアルキルアリルスルホン酸塩系減水剤、芳香族アミノスルホン酸塩系減水剤、メラミンホルマリン樹脂スルホン酸塩系減水剤等を使用できる。
ポリアルキルアリルスルホン酸塩系減水剤として、例えば、メチルナフタレンスルホン酸ホルマリン縮合物、ナフタレンスルホン酸ホルマリン縮合物、及びアントラセンスルホン酸ホルマリン縮合物等の塩等が挙げられる。
その他、リグニンスルホン酸塩系減水剤、ポリオール系減水剤、及びオキシカルボン酸塩系減水剤等の一般減水剤を使用してもよい。これらを単独で用いても２種以上を組み合わせて用いてもよい。
【００５６】
減水剤は、セメント１００質量部に対して、例えば、０．０５質量部〜２．０質量部含まれていてもよい。減水剤を添加することで、モルタルが劣化し、大きくバラツキがあるポーラス構造が形成されることを抑制できる。
【００５７】
増粘剤は、特に限定されないが、メチルセルロース系、ポリエチレングリコールやエチレンオキサイド系、ポリアクリルアマイド等のアクリル系、及びポリビニルアルコール系等が挙げられるが、既に、水中不分離性混和剤として市販されているものを使用できる。増粘剤は、セメント１００質量部に対して、例えば、０．０５質量部〜２．０質量部含まれていてもよい。
【００５８】
消泡剤は、特に限定されないが、オキシアルキレン系消泡剤（ポリエーテル系消泡剤）、シリコーン系消泡剤、アルコール系消泡剤、鉱油系消泡剤、脂肪酸系消泡剤、脂肪酸エステル系消泡剤等を使用できる。消泡剤は、セメント１００質量部に対して、例えば、０．０５質量部〜２．０質量部含まれていてもよい。
【００５９】
減水剤、増粘材および消泡剤の配合比率を適切に制御することで、ポーラス構造のバラツキが抑制されたモルタルパネルを実現することが可能になる。
【００６０】
原料（セメント、水、細骨材）や添加剤、Ｗ／Ｃ比を調整することで、コンクリートに比べて塩化物イオンの拡散係数が高いモルタルパネルを実現できる。これにより、飛来塩分を効率的に取り込むことが可能となり、短期間での分析や劣化診断が可能となる。
【００６１】
モルタル組成物は、上述の各材料（原料および添加剤）を混合する方法により得ることができる。混合方法は、特に限定されないが、それぞれの材料を施工時に混合しても良いし、予めその一部、或いは全部を混合しておいても差し支えない。材料の混練には混合装置を用いてもよい。混練時の回転速度や混練時間、材料の投入順序を、適宜設定する。
【００６２】
混合装置として、公知の装置を使用可能であり、例えば、傾胴ミキサー、オムニミキサー、プロシェアミキサー、ヘンシェルミキサー、Ｖ型ミキサー及びナウターミキサー等が挙げられる。
【００６３】
＜モルタルパネルの製造方法＞
本実施形態に係るモルタルパネル１０は、上記モルタル組成物を硬化することで得られる。
モルタルパネルの製造方法は、特に限定されないが、例えば、モルタル組成物を型枠内に流し入れる工程、モルタル組成物を硬化養生する工程を含んでもよい。
【００６４】
図４は、モルタルパネルの製造に用いる型枠６０の一例を模式的に示す斜視図である。
【００６５】
図４の型枠６０は、モルタルパネル成形用型枠であり、型枠６０内の成形空間６６内にモルタル組成物を充填して、主面１２、裏面１４および側面１６を備えるモルタルパネル１０を成型できる。成形空間６６は、モルタルパネル１０の立体形状に合わせた構造を有してよく、例えば、略正方形や略直方体で構成されていてもよい。
【００６６】
型枠６０の成形空間６６は、モルタルパネル１枚分の体積で構成されてもよく、複数枚分の体積で構成されてもよい。成形空間６６は、複数の仕切り板６４で区画されてもよい。区画された個々の成形空間６６は、モルタルパネル１枚分の体積で構成される。
【００６７】
型枠６０は、金属材料で構成されていてもよく、繰り返し使用時の耐久性や製造安定性の観点から、金属材料として、鋼材を用いてもよい。
【００６８】
型枠６０は、１または複数の金属部材で構成されてもよい。複数の金属部材が固定治具により固定されて、型枠６０が構成される。固定治具を外すと脱型できるため、脱型が容易となる。
【００６９】
仕切り板６４は、型枠６０に固定されていればよく、型枠６０と一体化して設けられてもよく、取り外し自在の可動板でもよい。型枠６０を可動板で構成することで、脱型が容易となる。
【００７０】
上記の型枠６０を用いてモルタル組成物の流し込みを行う。モルタルパネル１０の側面１６の一面に対応する枠を有しない型枠６０の上面開口から、モルタル組成物を流し込み、成形空間６６を充填させる。上面開口からはみ出たものは、スキージなどの器具を使用して除去してよい。また、上面開口部分のモルタル組成物に平滑処理を施してもよい。
【００７１】
振動装置を用いて型枠６０を振動させてもよい。モルタル組成物の流し込み時や、流し込み後に型枠６０を振動させてもよい。これにより、ロット間のバラツキを抑制できる。
【００７２】
次に、モルタル組成物が充填された型枠６０を養生する。養生方法としては、蒸気養生を行う。
蒸気養生において、加熱時間、昇温・降温速度を適切に調整する。これによって、モルタル組成物を硬化養生する。
【００７３】
蒸気養生の条件を適切に選択するにより、水和反応を十分に進め、使用時に鉱物組成の変化を抑制できる。このため、より細孔が均一化するため、安定した測定が可能な劣化診断ツール１００を実現できる。
【００７４】
その後、型枠６０の脱型を行い、１個または複数個のモルタルパネル１０が得られる。
【００７５】
１個のモルタルバーからダイヤモンドカッターで切断して、複数個のモルタルパネル１０を得てもよい。モルタルパネル１０におけるロット間のバラツキを抑制する観点から、仕切り板６４を用いて、１つの型枠６０から複数のモルタルパネル１０を成形する手法が好ましい。
【００７６】
得られたモルタルパネル１０に密着層２０を貼付けて劣化診断ツール１００を得る。
劣化診断ツール１００は、包装袋に収容して保管してもよい。モルタルパネル１０の諸特性のバラツキが少ないものを複数個選別し、それを同じ包装袋に収容してもよい。
【００７７】
図５は、劣化診断ツール１００を包装袋３１０に収容してなるパッケージ３００の模式図を示す。
【００７８】
図５のパッケージ３００は、１枚または２枚以上の劣化診断ツール１００と、劣化診断ツール１００を収容する包装袋３１０とを備えるものである。
【００７９】
包装袋３１０は、例えば、３枚の劣化診断ツール１００を収容してもよい。複数枚の劣化診断ツール１００は、包装袋３１０中で積層した状態で収容されてもよい。モルタルパネル１０の間には密着層２０の裏面２４上に設けられた剥離層５０が、緩衝材の機能を発揮し得る。積層することでモルタルパネル１０が互いに接触して破損してしまうことを抑制できる。
【００８０】
包装袋３１０は、アルミラミネートフィルムで構成されたアルミパウチでもよい。アルミラミネートフィルムは、アルミニウム層と樹脂層とが積層されたラミネートフィルムであってもよい。なお、包装袋３１０は、アルミニウムや樹脂以外にも、ガスバリア性を高め、水蒸気透過率を低くする目的で、他の材料を含んでもよい。
【００８１】
包装袋３１０の厚みは、特に限定されないが、５０μｍ以上３００μｍ以下であり、より好ましくは８０μｍ以上２５０μｍ以下であり、さらに好ましくは１００μｍ以上２００μｍ以下である。上記下限値以上とすることで、包装袋３１０の機械的強度やガスバリア性を向上できる。上記上限値以下とすることで、包装袋３１０の取扱性が向上する。
【００８２】
包装袋３１０の形態としては、例えば、スタンディングパウチ、２方シール、３方シール、４方シール等が用いられる。
【００８３】
包装袋３１０の内部は、脱気されていてもよく、不活性ガス雰囲気に保たれていてもよい。
【００８４】
包装袋３１０には、開閉自在なチャック３２０が設けられていてもよい。包装袋３１０から取り出した劣化診断ツール１００を、測定期間経過後に再度、包装袋３１０に収容できる。
【００８５】
また、チャック３２０付きの包装袋３１０には、表面に筆記可能なシール（ラベル）が設けられていてもよい。これにより、回収時にも、劣化診断ツール１００の識別が容易となる。
【００８６】
パッケージ３００は、段ボール箱やプラスチックケースなどの箱に梱包される。すなわち、梱包箱は、複数のパッケージ３００と、これを収容する箱を備える。これにより、パッケージ３００の搬送効率を高めることができる。
【００８７】
梱包箱中、パッケージ３００の周囲の少なくとも一部が緩衝材で覆われていてもよい。緩衝材には、公知の緩衝材、例えば、気泡緩衝シートや紙などが使用し得る。
【００８８】
本実施形態のコンクリート構造物の劣化診断ツール１００の詳細について説明する。
【００８９】
本発明者の知見によれば、密着層を設けたモルタルパネルを用いることで回収作業が容易となるが、密着層の密着力が過度に高くなると、回収時にモルタルパネル自身破損やコンクリート構造物の表面の劣化が生じる恐れがあり、密着層の密着力が過度に小さくなると、評価の途中でコンクリート構造物の表面からモルタルパネルが剥がれ落ちる恐れがあることが分かった。
【００９０】
そこで、モルタルパネル１０の裏面１４の面積をＳ（ｃｍ２）、モルタルパネル１０の質量をＷ（ｇ）、密着層２０の２３℃における剪断密着力をＦ１（Ｎ／ｃｍ２）としたとき、Ｆ１／（Ｗ／Ｓ）を指標とすることで、コンクリート構造物への密着安定性とともに被着体の劣化具合について安定的に評価できることが判明した。
【００９１】
劣化診断ツール１００は、Ｆ１／（Ｗ／Ｓ）が、４．０以上１．０×１０３以下を満たすものである。
【００９２】
劣化診断ツール１００のＦ１／（Ｗ／Ｓ）の下限は、４．０以上、好ましくは５．０以上、より好ましくは１０．０以上である。これにより、劣化診断ツール１００の密着安定性を向上できる。一方、劣化診断ツール１００のＦ１／（Ｗ／Ｓ）の上限は、例えば、１．０×１０３以下、好ましくは５．０×１０２以下、より好ましくは３．０×１０２以下である。これにより、劣化診断ツール１００やコンクリート構造物２００の表面などの密着層２０の被着体の劣化を抑制できる。
【００９３】
また、劣化診断ツール１００は、Ｆ２／（Ｗ／Ｓ）が、３．０以上５．０×１０２以下を満たしてもよい。これにより、夏場などの高温環境に曝露したコンクリート構造物２００においても、密着安定性や被着体の劣化抑制が可能となる。
【００９４】
劣化診断ツール１００のＦ２／（Ｗ／Ｓ）の下限は、３．０以上、好ましくは５．０以上、より好ましくは１０．０以上である。これにより、高温環境においても、劣化診断ツール１００の密着安定性を向上できる。一方、劣化診断ツール１００のＦ２／（Ｗ／Ｓ）の上限は、例えば、５．０×１０２以下、好ましくは３．０×１０２以下、より好ましくは２．０×１０２以下である。これにより、高温環境においても、劣化診断ツール１００やコンクリート構造物２００の表面などの密着層２０の被着体の劣化を抑制できる。
【００９５】
密着層２０の、２３℃における剪断密着力Ｆ１、５０℃における剪断密着力Ｆ２は、以下の手順に従って測定されてもよい。
（手順）
ＳＵＳ３０４、ＢＡ仕上げの２枚のステンレス板を準備し、密着層２０を２枚のステンレス板の間に配置した後、質量２ｋｇの圧着ローラーを用いて、１往復ローラー圧着する。室温２４時間養生した後、２３℃雰囲気下、引張速度３００ｍｍ／分の条件で、密着層２０の剪断密着力（Ｆ１）を測定する。
５０℃雰囲気下とした以外は、Ｆ１と同様にして、密着層２０の剪断密着力（Ｆ２）を測定する。
【００９６】
本実施形態では、たとえばモルタル組成物中に含まれる各成分の種類や配合量、モルタル組成物の調製方法やモルタルパネルの作製方法等を適切に選択することにより、上記寸法、密度、および圧縮強度を制御することが可能である。これらの中でも、たとえば、減水剤の使用、混練条件、振動条件、養生条件、可動型の仕切り付きの型の使用などを適切に選択すること等が、上記寸法、密度、および圧縮強度を所望の数値範囲とするための要素として挙げられる。
【００９７】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
【実施例】
【００９８】
以下、本発明について実施例を参照して詳細に説明するが、本発明は、これらの実施例の記載に何ら限定されるものではない。
【００９９】
＜モルタル組成物の調整＞
（試験例１）
セメント（デンカ社製、普通セメント）６２８．０ｇ、減水剤（第一工業製薬社製、セルフロー１１０Ｐ、ポリアルキルアリルスルホン酸塩系減水剤）２．４ｇ、増粘剤（信越化学工業社製、ＭＨ４０００Ｐ２、メチルセルロース系増粘剤）３．４ｇ、消泡剤（サンノプコ社製、ＳＮ  デフォーマー  １４ＨＰ、ポリエーテル系消泡剤）３．４ｇを秤量し、混合した。これらの混合物に、標準砂（（一社）セメント協会、セメント強さ試験用標準砂）１３５０．０ｇ、水（水道水）３７６．８ｇを加え（水／セメント比：６０％）、ミキサーを用いて、低速、停止、低速の順で回転条件を変更しながら混練を行い、モルタル組成物Ａを得た。
【０１００】
（試験例２）
減水剤を使用せず、回転条件を低速、高速の順に変更した点以外は、上記の試験例１と同様にして、モルタル組成物Ｂを得た。
【０１０１】
＜モルタルパネル・劣化診断ツールの作製＞
（実施例１）
可動式の仕切り板６４で仕切られた複数の成形空間６６を備える図４の型枠６０を準備する。
テーブルバイブレータを用いて、型枠６０を下記の条件で振動させつつ、得られたモルタル組成物Ａを、型枠６０の成形空間６６のそれぞれに流し込んだ。
テーブルバイブレータの振動条件：
・時間：６分
・振動電動機の回転数：２８００±５０ｒｐｍ
・振動台：全振幅０．８±０．０５ｍｍ
【０１０２】
２５℃、相対湿度８５％の恒温恒湿室内に、型枠６０を静置し、下記の条件で蒸気養生を行った。
蒸気養生の条件：
・２５℃から８５℃まで、６時間かけて昇温する。
・８５℃を、３時間保持する。
・自然冷却で、２５℃まで降温する。
・２５℃で１時間静置する。
【０１０３】
蒸気養生の後、型枠６０の固定治具を取り外し、型枠６０を脱型して、板状のモルタルパネルＡを得た。モルタルパネルＡは、厚み：５．０ｍｍ×縦：４．０ｃｍ×横：４．０ｃｍの略直方形状、１６．００ｇの質量を有していた。ノギスを用いて寸法を測定し、精密天秤を用いて質量を計量した。
【０１０４】
アクリル系粘着両面テープ（３Ｍ社製、４４８５、テープ厚み：０．５ｍｍ、片面に剥離紙付き）を、縦：３．８ｃｍ×横：３．８ｃｍにカットした。カットしたテープの粘着面を、モルタルパネルＡの裏面に図１（ａ）に示すように貼り付けた。以上より、劣化診断ツールａ１を得た。
【０１０５】
（実施例２）
アクリル系粘着両面テープ（３Ｍ社製、４４８１ＭＨ、テープ厚み：１．０ｍｍ、片面に剥離紙付き）を使用した以外は、実施例１と同様にして、劣化診断ツールａ２を得た。
【０１０６】
（実施例３）
アクリル系粘着両面テープ（３Ｍ社製、４４２５−２０、テープ厚み：２．０ｍｍ、片面に剥離紙付き）を使用した以外は、実施例１と同様にして、劣化診断ツールａ３を得た。
【０１０７】
（実施例４）
仕切り板６４による仕切り位置を変動させ、型枠６０の成形空間６６を拡張することにより、得られたモルタルパネルＡの厚みを１５．００ｍｍ、その質量を４８．００ｇとした以外は、実施例１と同様にして、劣化診断ツールａ４を得た。
【０１０８】
（実施例５）
仕切り板６４による仕切り位置を変動させ、型枠６０の成形空間６６を縮小することにより、得られたモルタルパネルＡの厚みを２．００ｍｍ、その質量を６．４０ｇとした以外は、実施例１と同様にして、劣化診断ツールａ５を得た。
【０１０９】
（比較例１）
仕切り板を有さずに一つの成形空間を備える型枠を準備する。
得られたモルタル組成物Ｂを、振動させずに、型枠の成形空間に流し込んだ。
【０１１０】
２０℃、相対湿度８０％の恒温恒湿室内に、型枠を静置し、下記の条件で蒸気養生を行った。
蒸気養生の条件：
・２０℃を、４時間保持する。
・２０℃から８０℃まで、４時間かけて昇温する。
・８０℃を、４時間保持する。
・自然冷却で、２０℃まで降温する。
【０１１１】
蒸気養生の後、型枠の固定治具を取り外し、型枠を脱型して、モルタルバーを得た。
得られたモルタルバーを、ダイヤモンドカッターにて所定の厚みに切断して、板状のモルタルパネルＢを得た。
モルタルパネルＢは、厚み：２５．０ｍｍ×縦：４．０ｃｍ×横：４．０ｃｍの略直方形状、８０．００ｇの質量を有していた。ノギスを用いて寸法を測定し、精密天秤を用いて質量を計量した。
【０１１２】
アクリル系粘着両面テープ（３Ｍ社製、４４０５、テープ厚み：２．０ｍｍ、片面に剥離紙付き）を、縦：３．８ｃｍ×横：３．８ｃｍにカットした。カットしたテープの粘着面を、モルタルパネルＢの裏面に貼り付けた。以上より、劣化診断ツールｂ１を得た。
【０１１３】
各実施例・比較例の劣化診断ツールについて、質量Ｗ（ｇ）、裏面の面積Ｓ（ｃｍ２）、両面テープの２３℃における剪断密着力Ｆ１、５０℃における剪断密着力Ｆ２を、表１に示す。
【０１１４】
両面テープの２３℃における剪断密着力Ｆ１、５０℃における剪断密着力Ｆ２について、以下の手順に準拠して測定した。
（手順）
ＳＵＳ３０４、ＢＡ仕上げの２枚のステンレス板を準備し、剥離紙を除去した両面テープ（密着層）を２枚のステンレス板の間に配置した後、質量２ｋｇの圧着ローラーを用いて、１往復ローラー圧着する。室温２４時間養生した。その後、２３℃雰囲気下、引張速度３００ｍｍ／分の条件で、両面テープの剪断密着力（Ｆ１）を測定した。
同様にして、５０℃雰囲気下、引張速度３００ｍｍ／分の条件で、両面テープの剪断密着力（Ｆ２）を測定した。
【０１１５】
【表１】
2020159828.tif 000003
【０１１６】
＜密着安定性評価＞
各実施例・比較例の劣化診断ツールの両面テープから剥離紙を剥離した後、所定厚みを有する板状の透明性基板（ポリプロピレンフィルム）の表面に、その両面テープの粘着面を貼り付けた。
平面台の平面に、表面とのなす角が９０度となるように透明性基板を９０度設置した。劣化診断ツールが貼り付けられた面とは反対側の面から透明性基板を観察し、９０度設置前後における鉛直方向での両面テープの長さの変形量（ｍｍ）の最大値を測定した。また測定を３回行い、その平均値を算出した。
【０１１７】
比較例１のモルタルパネルｂ１において、鉛直方向での両面テープの長さの変形量の最大値は、平均値が大きく、測定毎の測定値のバラツキも大きいことが示された。
これに対して、実施例１〜５のモルタルパネルａ１〜ａ５においては、鉛直方向での両面テープの長さの変形量の最大値は、平均値が比較的小さく、測定毎の測定値のバラツキも小さいことが示された。また、変形量の平均値は、実施例４、実施例３、実施例２、実施例１、実施例５の順に小さくなった。
【０１１８】
＜被着体の劣化評価＞
（比較例２）
試験例２のモルタル組成物Ｂの水／セメント比を調整して、モルタルペーストを得た。
比較例１と同様にして、厚み：約５ｍｍ×縦：約４ｃｍ×横：約４ｃｍの略直方形状のモルタルパネルｂ２を得た。
このモルタルパネルｂ２を、モルタルペーストを介してコンクリートパネル構造物の平坦面に貼り付け、該モルタルペーストを硬化させることによって強固に接着させた。その後、コンクリートパネル構造物からモルタルパネルｂ２を引き剥がし、モルタルペーストの被着体の状態について観察した。
この引き剥がし試験を複数回行った結果、モルタルパネルｂ２の一部に破損や割れが発生すること、あるいは、コンクリートパネル構造物の表面に剥離が生じることが分かった。
【０１１９】
これに対して、実施例１〜５劣化診断ツールの両面テープから剥離紙を剥離して、その粘着面を、屋外のコンクリート構造物の平坦面に接着させた後で、引き剥がし操作を行った。この引き剥がし試験を複数回行い、その結果、両面テープは、モルタルパネルとコンクリートパネル構造物の間に板状部材を差し込むことにより、比較的簡単に着脱可能であった。このとき、モルタルパネルの破損や割れ、コンクリートパネル構造物の表面の剥離は観察されなかった。
【０１２０】
＜劣化診断ツールの作業性＞
実施例１〜５の劣化診断ツールにおいて、アルミ製シールの粘着面を、モルタルパネルの側面の４面の全体に、図３（ｂ）に示すように貼り付けた。
この劣化診断ツールの両面テープから剥離紙を剥離して、その粘着面を、屋外のコンクリート構造物の平坦面に接着させた。劣化診断ツールを、数ヶ月（１ヶ月以上、１年未満）の間暴露した後、回収して、分析することにより、各モルタルパネル中に含まれる全塩化物イオン量を分析した。実施例１〜５の劣化診断ツールは、コンクリート構造物からのモルタルパネルの設置、および回収が容易であり、曝露期間中、安定して設置面に固定されていた。また、各モルタルパネル中の全塩化物イオン量についても、安定的に測定できた。
したがって、各実施例の劣化診断ツールを用いることで、劣化診断ツールを固定した付近のコンクリートの状況を安定的に推定することができる。
【符号の説明】
【０１２１】
１０  モルタルパネル
１２  主面
１４  裏面
１６  側面
２０  密着層
２２  主面
２４  裏面
３０  遮蔽層
４０  ラベル
５０  剥離層
６０  型枠
６４  仕切り板
６６  成形空間
１００  劣化診断ツール
２００  コンクリート構造物
２０２  桁
２０４  橋脚床板
２１０  構造体
３００  パッケージ
３１０  包装袋
３２０  チャック
【図１】
2020159828.tif 000004
【図２】
2020159828.tif 000005
【図３】
2020159828.tif 000006
【図４】
2020159828.tif 000007
【図５】
2020159828.tif 000008